"着色剤、水、水溶性有機溶剤を含有するaバイオレットインク組成物、bマゼンタインク組成物及びcシアンインク組成物の3色を備え、かつaバイオレットインク組成物が、着色剤としてC.I.AcidViolet48を含有することを特徴とするインクジェット記録用インクセット。前記bマゼンタインク組成物が、着色剤として下記式1で表される化合物をスルホン化して得られる化合物、その塩、又はそれらの混合物を含有することを特徴とする請求項1に記載のインクジェット記録用インクセット。前記bマゼンタインク組成物が着色剤として含有する前記式1で表される化合物をスルホン化して得られる化合物、その塩、又はそれらの混合物が、下記式2で表される化合物、その塩、又はそれらの混合物である請求項2に記載のインクジェット記録用インクセット。bマゼンタインク組成物の着色剤中、式1で表される化合物をスルホン化して得られる化合物、その塩、又はそれらの混合物、又は式2記載の化合物、その塩、又はそれらの混合物の含有量が80質量以上である請求項2又は3に記載のインクジェット記録用インクセット。cシアンインク組成物が、着色剤としてC.I.DirectBlue199を含有する請求項1乃至4のいずれか一項に記載のインクジェット記録用インクセット。aバイオレットインク組成物の総質量中における着色剤の総含有量が0.5~10質量であり、bマゼンタインク組成物の総質量中における着色剤の総含有量が0.5~10質量であり、cシアンインク組成物の総質量中における着色剤の総含有量が0.5~10質量である請求項1乃至5のいずれか一項に記載のインクジェット記録用インクセット。aバイオレットインク組成物の総質量中における着色剤の総含有量が2~6質量であり、bマゼンタインク組成物の総質量中における着色剤の総含有量が2~6質量であり、cシアンインク組成物の総質量中における着色剤の総含有量が2~6質量である請求項1乃至5のいずれか一項に記載のインクジェット記録用インクセット。請求項1乃至7のいずれか一項に記載のインクジェット記録用インクセットを用い、該インクセットの各インクのインク滴を記録信号に応じて吐出させて被記録材に付着させることにより記録を行うインクジェット記録方法。前記被記録材が情報伝達用シートである請求項8に記載のインクジェット記録方法。請求項1乃至7のいずれか一項に記載のインクジェット記録用インクセット、又は請求項8又は9に記載のインクジェット記録方法により着色された着色体。着色がインクジェットプリンタによりなされた請求項10に記載の着色体。請求項1乃至7のいずれか一項に記載のインクジェット記録用インクセットを含有する容器が装填されたインクジェットプリンタ。本発明は、バイオレットの色相に優れ、マゼンタ~バイオレット~シアンの色相範囲での耐水性に優れ、吐出安定性も良好なインクジェット記録用の、染料インクセットの提供を目的とする。本発明者らは前記課題を解決すべく鋭意研究を重ねた結果、それぞれ特定の染料を着色剤として含有する、少なくともバイオレット、マゼンタ及びシアンの3色のインクを備えるインクジェット記録用インクセットが、特にバイオレットの色相に優れて、マゼンタ~バイオレット~シアンの色相範囲での耐水性に優れ、吐出安定性にも優れることを見出し、本発明を完成させたものである。即ち本発明は、以下内容に関する。1着色剤、水、水溶性有機溶剤を含有するaバイオレットインク組成物、bマゼンタインク組成物及びcシアンインク組成物の3色を備え、かつaバイオレットインク組成物が、着色剤としてC.I.AcidViolet48を含有することを特徴とするインクジェット記録用インクセット。2上記bマゼンタインク組成物が、着色剤として下記式1で表される化合物をスルホン化して得られる化合物、その塩、又はそれらの混合物を含有することを特徴とする上記1に記載のインクジェット記録用インクセット。3上記bマゼンタインク組成物が着色剤として含有する上記式1で表される化合物をスルホン化して得られる化合物、その塩、又はそれらの混合物が、下記式2で表される化合物、その塩、又はそれらの混合物である上記2に記載のインクジェット記録用インクセット。4bマゼンタインク組成物の着色剤中、上記式1で表される化合物をスルホン化して得られる化合物、その塩、又はそれらの混合物、又は上記式2記載の化合物、その塩、又はそれらの混合物の含有量が80質量以上である上記2又は3に記載のインクジェット記録用インクセット。5cシアンインク組成物が、着色剤としてC.I.DirectBlue199を含有する上記1乃至4のいずれか一項に記載のインクジェット記録用インクセット。6aバイオレットインク組成物の総質量中における着色剤の総含有量が0.5~10質量であり、bマゼンタインク組成物の総質量中における着色剤の総含有量が0.5~10質量であり、cシアンインク組成物の総質量中における着色剤の総含有量が0.5~10質量である上記1乃至5のいずれか一項に記載のインクジェット記録用インクセット。7aバイオレットインク組成物の総質量中における着色剤の総含有量が2~6質量であり、bマゼンタインク組成物の総質量中における着色剤の総含有量が2~6質量であり、cシアンインク組成物の総質量中における着色剤の総含有量が2~6質量である上記1乃至5のいずれか一項に記載のインクジェット記録用インクセット。8上記1乃至7のいずれか一項に記載のインクジェット記録用インクセットを用い、該インクセットの各インクのインク滴を記録信号に応じて吐出させて被記録材に付着させることにより記録を行うインクジェット記録方法。9上記被記録材が情報伝達用シートである上記8に記載のインクジェット記録方法。10上記1乃至7のいずれか一項に記載のインクジェット記録用インクセット、又は上記8又は9に記載のインクジェット記録方法により着色された着色体。11着色がインクジェットプリンタによりなされた上記10に記載の着色体。12上記1乃至7のいずれか一項に記載のインクジェット記録用インクセットを含有する容器が装填されたインクジェットプリンタ。本発明のインクセット、及びこのインクセットを用いることを特徴とする記録方法により、特にバイオレットの色相に優れ、マゼンタ~バイオレット~シアンの色相範囲での耐水性に優れ、吐出安定性にも優れるインクセットを提供することができた。またこれらの優れた特性より、保存安定性、耐湿性にも優れ、更には耐光性、耐オゾン性、色再現性等においても優れるものである。以下、本発明を詳細に説明する。なお、本発明において特に断りがない限り、スルホ基、カルボキシ基等の酸性官能基は遊離酸の形で表す。また、以下の本明細書においては特に断りがない限り、本発明のインクセットを構成する各インク組成物が含有する色素又はその塩については、その両者を含めて色素と、化合物、その塩又はそれらの混合物については、それらを含めて化合物と簡略して記載する場合がある。本発明のインクジェット記録方法に用いられるインクセットは、C.I.AcidViolet48を含有するaバイオレットインク組成物、bマゼンタインク組成物及びcシアンインク組成物の3色のインク組成物を備えるインクセットである。これら3色のインク組成物を備えることにより、本発明のインクセットは、耐水性及び吐出安定性に優れ、特にマゼンタ~バイオレット~シアンの色相範囲においては比類なき耐水性を実現している。本発明が備えるaバイオレットインク組成物に含有される着色剤は、C.I.AcidViolet48を含有する。この化合物を含有することにより、バイオレットの色相に優れ、かつ耐水性に優れ、かつインクの吐出安定性が良好なインクセットとなる。また、特にマゼンタ~バイオレット~シアンの色相範囲での耐水性を向上させることができる。また、本発明のインクセットに用いるaバイオレットインク組成物は、色調調整の目的で、本発明の効果を阻害しない範囲で他の着色剤と併用しても良い。色調調整に使用される着色剤としては、例えばレッド系の染料では反応染料の具体例としてC.I.ReactiveRed3、3:1、4、13、24、29、31、33、125、151、206、218、226、245等、酸性染料の具体例としてはC.I.AcidRed1、6、8、9、13、18、27、35、37、52、54、57、73、82、88、97、97:1、106、111、114、118、119、127、131、138、143、145、151、183、195、198、211、215、217、225、226、249、251、254、256、257、260、261、265、266、274、276、277、289、296、299、315、318、336、337、357、359、361、362、364、366、399、407、415等、直接染料の具体例としてはC.I.DirectRed2、4、6、9、17、23、26、28、31、39、54、55、57、62、63、64、65、68、72、75、76、79、80、81、83、83:1、84、89、92、95、99、111、141、173、180、184、207、211、212、214、218、221、223、224、225、226、227、232、233、240、241、242、243、247等が挙げられ、バイオレット系の染料では反応染料の具体例としてC.I.ReactiveViolet1、24等、酸性染料の具体例としてはC.I.AcidViolet17、19、21、42、43、47、49、54、66、78、90、97、102、109、126等、直接染料の具体例としてはC.I.DirectViolet7、9、35、47、48、51、66、90、93、94、95、98、100、101等が挙げられ、ブルー系の染料では反応染料の具体例としてC.I.ReactiveBlue2、5、10、13、14、15、15:1、49、63、71、72、75、162、176等、酸性染料の具体例としてはC.I.AcidBlue1、7、9、15、23、25、40、61:1、62、72、74、80、83、90、92、103、104、112、113、114、120、127、127:1、128、129、138、140、142、156、158、171、182、185、193、199、201、203、204、205、207、209、220、221、224、225、229、230、239、249、258、260、264、277:1、278、279、280、284、290、296、298、300、317、324、333、335、338、342、350等、直接染料の具体例としてはC.I.DirectBlue1、15、22、25、41、76、77、80、86、87、90、98、106、108、120、158、163、168、199、200、201、202、226等が挙げられる。また、更に他の染料を含んでも良い。C.I.AcidViolet48を着色剤として使用する場合、これらと他の着色剤である上記レッド系染料、又はバイオレット系染料、又はブルー系染料との配合比率は質量基準で、通常50/50~100/0、好ましくは75/25~100/0、より好ましくは90/10~100/0である。aバイオレットインク組成物、総質量中における着色剤の総含有量は、0.5~10質量であることが好ましい。0.5質量より少ないと充分な色相範囲を表現できず、10質量より多いと、保存安定性や吐出安定性に問題が生じる場合がある。同様の観点より、さらに好ましくは、2~6質量である。本発明が備えるbマゼンタインク組成物は着色剤として、式1で表される化合物をスルホン化して得られる化合物、その塩又はそれらの混合物を含有することが好ましい。この化合物を含有することにより、耐水性に優れ、かつインクの吐出安定性が良好なインクセットとすることができる。また、特にマゼンタ~バイオレット~シアンの色相範囲での耐水性を向上させることができる。また、式1で表される化合物をスルホン化して得られる化合物、その塩又はそれらの混合物は、水溶性と耐水性のバランスの観点より、式2で表される化合物、その塩又はそれらの混合物であることが好ましい。また更に、bマゼンタインク組成物の着色剤中、式1で表される化合物をスルホン化して得られる化合物、その塩又はそれらの混合物、又は式2で表される化合物、その塩又はそれらの混合物が、80質量以上含有する場合、より耐水性に優れ、かつインクの吐出安定性も非常に良好なインクセットとすることができる。また、本発明のインクセットに用いるbマゼンタインク組成物は色調調整の目的で、本発明の効果を阻害しない範囲で他の着色剤を含んでも良い。色調調整に使用される着色剤としては、例えばオレンジ系の染料では反応染料の具体例としてC.I.ReactiveOrange5、9、12、35、45、99等、酸性染料の具体例としてはC.I.AcidOrange3、7、8、10、19、24、51、56、67、74、80、86、87、88、89、94、95、107、108、116、122、127、140、142、144、149、152、156、162、166、168等、直接染料の具体例としてはC.I.DirectOrange17、26、102等が挙げられ、レッド系の染料では反応染料の具体例としてC.I.ReactiveRed3、3:1、4、13、24、29、31、33、125、151、206、218、226、245等、酸性染料の具体例としてはC.I.AcidRed1、6、8、9、13、18、27、35、37、52、54、57、73、82、88、97、97:1、106、111、114、118、119、127、131、138、143、145、151、183、195、198、211、215、217、225、226、249、251、254、256、257、260、261、265、266、274、276、277、289、296、299、315、318、336、337、357、359、361、362、364、366、399、407、415等、直接染料の具体例としてはC.I.DirectRed2、4、6、9、17、23、26、28、31、39、54、55、57、62、63、64、65、68、72、75、76、79、80、81、83、83:1、84、89、92、95、99、111、141、173、180、184、207、211、212、214、218、221、223、224、225、226、227、232、233、240、241、242、243、247等が挙げられ、バイオレット系の染料では反応染料の具体例としてC.I.ReactiveViolet1、24等、酸性染料の具体例としてはC.I.AcidViolet17、19、21、42、43、47、48、49、54、66、78、90、97、102、109、126等、直接染料の具体例としてはC.I.DirectViolet7、9、35、47、48、51、66、90、93、94、95、98、100、101等が挙げられる。また、更に他の染料を含んでも良い。式1で表される化合物をスルホン化して得られる化合物、その塩又はそれらの混合物と、他の着色剤である上記オレンジ系染料、レッド系染料、又はバイオレット系染料との配合比率は質量基準で、通常50/50~100/0、好ましくは75/25~100/0、より好ましくは90/10~100/0である。bマゼンタインク組成物、総質量中における着色剤の総含有量は、0.5~10質量であることが好ましい。0.5質量より少ないと充分な色相範囲を表現できず、10質量より多いと、保存安定性や吐出安定性に問題が生じる場合がある。同様の観点より、さらに好ましくは、2~6質量である。本発明が備えるcシアンインク組成物に含有される着色剤として、C.I.DirectBlue199を含有することが好ましい。この化合物を含有することにより、耐水性に優れ、かつインクの吐出安定性が良好なインクセットとなる。また、特にマゼンタ~バイオレット~シアンの色相範囲での耐水性を向上させることができる。また、本発明のインクセットに用いるcシアンインク組成物は、色調調整の目的で、本発明の効果を阻害しない範囲で他の着色剤と併用しても良い。例えばバイオレット系の染料では反応染料の具体例としてC.I.ReactiveViolet1、24等、酸性染料の具体例としてはC.I.AcidViolet17、19、21、42、43、47、48、49、54、66、78、90、97、102、109、126等、直接染料の具体例としてはC.I.DirectViolet7、35、9、47、48、51、66、90、93、94、95、98、100、101等が挙げられ、ブルー系の染料では反応染料の具体例としてC.I.ReactiveBlue2、5、10、13、14、15、15:1、49、63、71、72、75、162、176等、酸性染料の具体例としてはC.I.AcidBlue1、7、9、15、23、25、40、61:1、62、72、74、80、83、90、92、103、104、112、113、114、120、127、127:1、128、129、138、140、142、156、158、171、182、185、193、199、201、203、204、205、207、209、220、221、224、225、229、230、239、249、258、260、264、277:1、278、279、280、284、290、296、298、300、317、324、333、335、338、342、350等、直接染料の具体例としてはC.I.DirectBlue1、15、22、25、41、76、77、80、86、87、90、98、106、108、120、158、163、168、200、201、202、226等が、グリーン系の染料では反応染料の具体例としてC.I.ReactiveGreen5、8、19等、酸性染料の具体例としてはC.I.AcidGreen1、5、9、12、16、19、20、25、27、28、40、43、56、73、81、84、104、108、109等が挙げられる。挙げられる。また、更に他の染料を含んでも良い。C.I.DirectBlue199を着色剤として使用する場合、これらと他の着色剤である上記バイオレット系染料、又はブルー系染料、又はグリーン系染料との配合比率は質量基準で、通常50/50~100/0、好ましくは75/25~100/0、より好ましくは90/10~100/0である。cシアンインク組成物、総質量中における着色剤の総含有量は、0.5~10質量であることが好ましい。0.5質量より少ないと充分な色相範囲を表現できず、10質量より多いと、保存安定性や吐出安定性に問題が生じる場合がある。同様の観点より、さらに好ましくは、2~6質量である。本発明のインクジェット記録用インクセットとして好ましい態様としては、aバイオレットインク組成物がC.I.AcidViolet48を、bマゼンタインク組成物が式1で表される化合物をスルホン化して得られる化合物、その塩又はそれらの混合物を、cシアンインク組成物がC.I.DirectBlue199を含有する場合である。また、更に好ましい態様としては、aバイオレットインク組成物がC.I.AcidViolet48を、bマゼンタインク組成物が式2で表される化合物、その塩又はそれらの混合物を、cシアンインク組成物がC.I.DirectBlue199を含有する場合である。また、着色剤の含有量の観点から、本発明のインクジェット記録用インクセットとして好ましい態様としては、aバイオレットインク組成物がC.I.DirectAcidViolet48を含有する着色剤を0.5~10質量、bマゼンタインク組成物が式1で表される化合物をスルホン化して得られる化合物、その塩又はそれらの混合物、又は式2で表される化合物、その塩又はそれらの混合物を含有する着色剤を0.5~10質量、cシアンインク組成物がC.I.DirectBlue199を含有する着色剤を0.5~10質量それぞれ含有する場合である。また、さらに好ましくはaバイオレットインク組成物がC.I.DirectAcidViolet48を含有する着色剤を2~6質量、bマゼンタインク組成物が式1で表される化合物をスルホン化して得られる化合物、その塩又はそれらの混合物、又は式2で表される化合物、その塩又はそれらの混合物を含有する着色剤を2~6質量、cシアンインク組成物がC.I.DirectBlue199を含有する着色剤を2~6質量それぞれ含有する場合である。本発明のインクセットは、これら3色のインク組成物の他に、イエロー及びブラックを加えた5色のインク組成物を備えるインクセットとすることにより、フルカラーの印刷を実現できる。イエロー及びブラックインク組成物に含有する着色剤は公知のもので良く、特に制限されないが、顔料よりも染料であることが好ましく、直接染料であることがさらに好ましい。本発明のインクセットを、上記5色のインク組成物を備えるインクセットとして用いる場合に使用できるイエローインク組成物に含有される着色剤としては、反応染料の具体例としてC.I.ReactiveYellow2、3、18、81、84、85、95、99、102等、酸性染料の具体例としてC.I.AcidYellow1、3、11、17、18、19、23、25、36、38、40、40:1、42、44、49、59、59:1、61、65、72、73、79、99、104、110、159、169、176、184、193、200、204、207、215、219、219:1、220、230、232、235、241、242、246等、直接染料の具体例としてはC.I.DirectYellow8、11、12、21、28、33、39、44、49、50、85、86、87、88、89、98、100、110、144、146等が挙げられ、C.I.DirectYellow132が好ましい。また、イエローインク組成物の総質量中における該着色剤の含有量は、通常0.5~10質量、好ましくは2~6質量である。本発明のインクセットを、上記5色のインク組成物を備えるインクセットとして用いる場合に使用できるブラックインク組成物に含有される着色剤としては、反応染料の具体例としてC.I.ReactiveBlack1、8、23、39等、酸性染料の具体例としてはC.I.AcidBlack1、2、3、24、24:1、26、31、50、52、52:1、58、60、63、107、109、112、119、132、140、155、172、187、188、194、207、222等、C.I.FoodBlack1、2等、直接染料の具体例としてはC.I.DirectBlack17、19、22、31、32、51、62、71、74、112、113、154、168、195等が挙げられ、C.I.FoodBlack2及び/又はC.I.DirectBlack19及び/又は168が好ましい。また、ブラックインク組成物の総質量中における該着色剤の含有量は、通常0.5~10質量、好ましくは2~6質量である。上記ブラックインク組成物においてはブルー系染料を主体とし、オレンジ系及びレッド系染料を配合した混合染料も着色剤として用いることができる。またブラックインク組成物には色調調整の目的で、更に他の染料を含んでも良い。上記ブラックインク組成物に配合される着色剤としては、オレンジ系の染料では反応染料の具体例としてC.I.ReactiveOrange5、9、12、35、45、99等、酸性染料の具体例としてはC.I.AcidOrange3、7、8、10、19、24、51、56、67、74、80、86、87、88、89、94、95、107、108、116、122、127、140、142、144、149、152、156、162、166、168等、直接染料の具体例としてはC.I.DirectOrange17、26、102等が挙げられ、ブラウン系の染料では反応染料の具体例としてC.I.ReactiveBrown2、8、9、17、33等、酸性染料の具体例としてはC.I.AcidBrown2、4、13、14、19、28、44、123、224、226、227、248、282、283、289、294、297、298、301、355、357、413等が挙げられ、レッド系の染料では反応染料の具体例としてC.I.ReactiveRed3、3:1、4、13、24、29、31、33、125、151、206、218、226、245等、酸性染料の具体例としてはC.I.AcidRed1、6、8、9、13、18、27、35、37、52、54、57、73、82、88、97、97:1、106、111、114、118、119、127、131、138、143、145、151、183、195、198、211、215、217、225、226、249、251、254、256、257、260、261、265、266、274、276、277、289、296、299、315、318、336、337、357、359、361、362、364、366、399、407、415等、直接染料の具体例としてはC.I.DirectRed2、4、6、9、17、23、26、28、31、39、54、55、57、62、63、64、65、68、72、75、76、79、80、81、83、83:1、84、89、92、95、99、111、141、173、180、184、207、211、212、214、218、221、223、224、225、226、227、232、233、240、241、242、243、247等が挙げられ、バイオレット系の染料では反応染料の具体例としてC.I.ReactiveViolet1、24等、酸性染料の具体例としてはC.I.AcidViolet17、19、21、42、43、47、48、49、54、66、78、90、97、102、109、126等、直接染料の具体例としてはC.I.DirectViolet7、9、35、47、48、51、66、90、93、94、95、98、100、101等が挙げられ、ブルー系の染料では反応染料の具体例としてC.I.ReactiveBlue2、5、10、13、14、15、15:1、49、63、71、72、75、162、176等、酸性染料の具体例としてはC.I.AcidBlue1、7、9、15、23、25、40、61:1、62、72、74、80、83、90、92、103、104、112、113、114、120、127、127:1、128、129、138、140、142、156、158、171、182、185、193、199、201、203、204、205、207、209、220、221、224、225、229、230、239、249、258、260、264、277:1、278、279、280、284、290、296、298、300、317、324、333、335、338、342、350等、直接染料の具体例としてはC.I.DirectBlue1、15、22、25、41、76、77、80、86、87、90、98、106、108、120、158、163、168、199、200、201、202、226等が挙げられ、グリーン系の染料では反応染料の具体例としてC.I.ReactiveGreen5、8、19等、酸性染料の具体例としてはC.I.AcidGreen1、5、9、12、16、19、20、25、27、28、40、43、56、73、81、84、104、108、109等が挙げられる。特にオレンジ系、レッド系、ブルー系の染料の配合が好ましい。また、ブラックインク組成物の総質量中における着色剤の総含有量は、これらの配合可能な着色剤も含めて上記の範囲で良い。本発明のインクセットを、上記5色のインク組成物を備えるインクセットとして用いる場合に使用できるブラックインク組成物に含有される着色剤としては、黒色の顔料を用いることもできる。黒色の顔料としてはファーネンブラック、ランプブラック、アセチレンブラック、チャンネルブラック等のカーボンブラック顔料が好ましい。カーボンブラックの具体例としては。例えばRaven760ULTRA、Raven780ULTRA、Raven790ULTRA、Raven1060ULTRA、Raven1080ULTRA、Raven1170、Raven1190ULTRAII、Raven1200、Raven1250、Raven1255、Raven1500、Raven2000、Raven2500ULTRA、Raven3500、Raven5000ULTRAII、Raven5250、Raven5750、Raven7000コロンビアカーボン社製;Monarch700、Monarch800、Monarch880、Monarch900、Monarch1000、Monarch1100、Monarch1300、Monarch1400、Regal1330R、Regal1400R、Regal1660R、MogulLキャボット社製;ColorBlackFW1、ColorBlackFW2、ColorBlackFW2V、ColorBlackFW200、ColorBlackS150、ColorBlackS160、ColorBlackS170、Printex35、PrintexU、PrintexV、Printex140U、Printex140V、SpecialBlack4、SpecialBlack4A、SpecialBlack5、SpecialBlack6デグサ社製;MA7、MA8、MA100、MA600、MCF-88、No.25、No.33、No.40、No.47、No.52、No.900、No.2300三菱化学社製;等が挙げられる。上記の顔料は、通常、分散剤によって水性溶媒中に分散されたものが好ましい。この際に使用される分散剤としては、水溶性樹脂が用いられ、平均分子量1000~30000の範囲のものが好ましく、5000~20000の範囲のものが更に好ましい。またその酸価は50~500の範囲のものが好ましく、80~300の範囲のものが更に好ましい。このような分散剤の具体例としては、例えば、スチレン、スチレン誘導体、ビニルナフタレン、ビニルナフタレン誘導体、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド及びその誘導体等から選ばれた少なくとも2つ以上の単量体からなるブロック共重合体、ランダム共重合体、グラフト共重合体、又はこれらの塩等が挙げられる。これらの顔料分散剤として用いられる樹脂は、インクの全重量に対して0.1~5重量の範囲で含有させることが好ましく、0.1~2.5重量の範囲で含有させることが更に好ましい。顔料を分散させる方法としては、サンドミルビーズミル、ロールミル、ボールミル、ペイントシェーカー、超音波分散機、マイクロフルイダイザー等を用いる方法が挙げられ、これらの中でもサンドミルビーズミルが好ましい。またサンドミルビーズミルを用いた顔料分散液の調整は、系の小さいビーズ0.01mm~1m径を使用し、ビーズの充填率を大きくした条件で行うことが好ましい。このような条件で分散を行うことにより、染料の粒子サイズを小さくすることができ、分散性良好な分散液を得ることができる。また該分散液の調整後に、ろ過及び/又は遠心分離等により、粒子サイズの大きい顔料等の成分を除去することも好ましく行われる。また該分散液の調整時の泡立ち等を抑える目的で、前記のシリコーン系、アセチレングリコール系等の消泡剤を極微量添加しても良い。顔料としては、顔料表面に親水性官能基を導入した自己分散顔料を用いても良い。自己分散顔料の具体例としては、例えば、BONJETCW-1オリエント化学社製;Aquajet-Black001、Aquajet-Black162東海カーボン社製;Cabo-jet200、Cabo-jet300、Cabo-jet400キャボット社製;等が挙げられる。本発明のインクセットには、上記の3色~5色のインクセット、即ちマゼンタ、バイオレット、シアン及びこれらに加えてイエロー、ブラックの各インク組成物を備えるインクセットに、必要に応じてライトマゼンタ、ライトイエロー、ライトシアン、ライトブラック、オレンジ、レッド、ブルー、グリーン等の、一般に特色とも呼称されるインク組成物を加えた4~13色のインクセットとし、より色相に富んだ印刷を実現することもできる。上記特色のライトマゼンタ、ライトイエロー、ライトシアン、ライトブラックのインク組成物としては、上記の4色のインク組成物、即ちイエロー、マゼンタ、シアン及びブラックの各インク組成物中に含まれる着色剤濃度をそれぞれ低減して調整したインク組成物を使用するのが良い。その着色剤濃度は質量基準で通常1/2以下、好ましくは1/4以下、より好ましくは1/6以下、下限はおおよそ1/20、好ましくは1/10である。また、ライトマゼンタインク、ライトイエローインク、ライトシアンインク、ライトブラックインク組成物に含有される着色剤は上記の4色のインクセット、即ちマゼンタ、イエロー、シアン及びブラックの各インク組成物と同じものが良い。本発明のインクセットを、上記の特色インク組成物を備えるインクセットとして用いる場合に使用できるオレンジインク組成物に含有される着色剤としては、反応染料の具体例としてC.I.ReactiveOrange5、9、12、35、45、99等、酸性染料の具体例としてはC.I.AcidOrange3、7、8、10、19、24、51、56、67、74、80、86、87、88、89、94、95、107、108、116、122、127、140、142、144、149、152、156、162、166、168等、直接染料の具体例としてはC.I.DirectOrange17、26、102等が挙げられ、C.I.ReactiveOrange13、C.I.AcidOrange95が好ましい。また、オレンジインク組成物の総質量中における該着色剤の含有量は、通常0.5~10質量、好ましくは2~6質量である。本発明のインクセットを、上記の特色インク組成物を備えるインクセットとして用いる場合に使用できるレッドインク組成物に含有される着色剤としては、反応染料の具体例としてC.I.ReactiveRed3、3:1、4、13、24、29、31、33、125、151、206、218、226、245等、酸性染料の具体例としてはC.I.AcidRed1、6、8、9、13、18、27、35、37、52、54、57、73、82、88、97、97:1、106、111、114、118、119、127、131、138、143、145、151、183、195、198、211、215、217、225、226、249、251、254、256、257、260、261、265、266、274、276、277、289、296、299、315、318、336、337、357、359、361、362、364、366、399、407、415等、直接染料の具体例としてはC.I.DirectRed2、4、6、9、17、23、26、28、31、39、54、55、57、62、63、64、65、68、72、75、76、79、80、81、83、83:1、84、89、92、95、99、111、141、173、180、184、207、211、212、214、218、221、223、224、225、226、227、232、233、240、241、242、243、247等が挙げられ、C.I.ReactiveRed3:1、C.I.AcidRed249が好ましい。また、レッドインク組成物の総質量中における該着色剤の含有量は、通常0.5~10質量、好ましくは2~6質量である。本発明のインクセットを、上記の特色インク組成物を備えるインクセットとして用いる場合に使用できるブルーインク組成物に含有される着色剤としては、反応染料の具体例としてC.I.ReactiveBlue2、5、10、13、14、15、15:1、49、63、71、72、75、162、176等、酸性染料の具体例としてはC.I.AcidBlue1、7、9、15、23、25、40、61:1、62、72、74、80、83、90、92、103、104、112、113、114、120、127、127:1、128、129、138、140、142、156、158、171、182、185、193、199、201、203、204、205、207、209、220、221、224、225、229、230、239、249、258、260、264、277:1、278、279、280、284、290、296、298、300、317、324、333、335、338、342、350等、直接染料の具体例としてはC.I.DirectBlue1、15、22、25、41、76、77、80、86、87、90、98、106、108、120、158、163、168、199、200、201、202、226等が挙げられ、C.I.AcidBlue112、C.I.ReactiveBlue49が好ましい。また、ブルーインク組成物の総質量中における該着色剤の含有量は、通常0.5~10質量、好ましくは2~6質量である。本発明のインクセットを、上記の特色インク組成物を備えるインクセットとして用いる場合に使用できるグリーンインク組成物に含有される着色剤としては、反応染料の具体例としてC.I.ReactiveGreen5、8、19等、酸性染料の具体例としてはC.I.AcidGreen1、5、9、12、16、19、20、25、27、28、40、43、56、73、81、84、104、108、109挙げられ、C.I.AcidGreen1、28が好ましい。また、グリーンインク組成物の総質量中における該着色剤の含有量は、通常0.5~10質量、好ましくは2~6質量である。上記の染料は、粉末状;塊状;又はウエットケーキ;等の染料等を使用することもできる。市販のこれら反応染料には、工業染色用粉末、捺染用液状品、インクジェット捺染用などの各種の品質があり、製造方法、純度等がそれぞれ異なり、中には塩化ナトリウム、硫酸ナトリウム等の無機塩を相当量製品の総質量中において、おおよそ10~40質量含有するものもある。本発明のインクセットを構成する各インク組成物は、保存安定性及びインクジェットプリンタからの吐出精度への悪影響を少なくするため、できるだけ不純物の少ない材料を使用して調製するのが好ましい。又、特に精製操作を行わない水等は、カルシウムイオン、マグネシウムイオン等の金属イオンを含むため、このような水等をインク組成物の調製に使用した場合にも、微量ながら該イオン等が混入する。上記の無機塩及び金属イオンを含めて、本明細書においては便宜上、無機不純物と以下記載する。これらの無機不純物は、染料のインク組成物に対する溶解度及び貯蔵安定性を著しく悪くするだけでなく、インクジェットプリンタヘッドの腐食磨耗の原因ともなる。これらの無機不純物を除去するために限外濾過法、逆浸透法、イオン交換法等の公知の方法を利用し、インク組成物中に含有する無機不純物をできるだけ除去することが好ましい。インク組成物の総質量中に含有する無機不純物の含有量は、通常1質量以下、好ましくは0.5質量以下、より好ましくは0.1質量以下であり、0質量、すなわち検出機器の検出限界以下で良い。式1で示される化合物をスルホン化して得られる化合物の塩は、無機又は有機の陽イオンの塩である。そのうち無機塩の具体例としては、アルカリ金属塩、アルカリ土類金属塩およびアンモニウム塩が挙げられ、好ましい無機塩は、リチウム、ナトリウム、カリウムの塩およびアンモニウム塩であり、又、有機の陽イオンの塩としては例えば下記式3で示される4級アンモニウムイオンがあげられるがこれらに限定されるものではない。また遊離酸、その互変異性体、およびそれらの各種の塩が混合物であってもよい。例えばナトリウム塩とアンモニウム塩の混合物、遊離酸とナトリウム塩の混合物、リチウム塩、ナトリウム塩およびアンモニウム塩の混合物など、いずれの組み合わせを用いても良い。塩の種類によって溶解性などの物性値が異なる場合も有り、必要に応じて適宜塩の種類を選択したり、複数の塩などを含む場合にはその比率を変化させることにより目的に適う物性を有する混合物を得ることもできる。式3においてZ1、Z2、Z3、Z4は、それぞれ独立に水素原子、アルキル基、ヒドロキシアルキル基およびヒドロキシアルコキシアルキル基よりなる群から選択される基を表す。式3におけるZ1、Z2、Z3、Z4のアルキル基の具体例としてはメチル、エチル、n-プロピル、イソプロピル、n-ブチル、イソブチル、sec-ブチル、tert-ブチルなどが挙げられ、ヒドロキシアルキル基の具体例としてはヒドロキシメチル、ヒドロキシエチル、3-ヒドロキシプロピル、2-ヒドロキシプロピル、4-ヒドロキシブチル、3-ヒドロキシブチル、2-ヒドロキシブチル等のヒドロキシC1-C4アルキル基が挙げられ、ヒドロキシアルコキシアルキル基の例としては、ヒドロキシエトキシメチル、2-ヒドロキシエトキシエチル、3-ヒドロキシエトキシプロピル、2-ヒドロキシエトキシプロピル、4-ヒドロキシエトキシブチル、3-ヒドロキシエトキシブチル、2-ヒドロキシエトキシブチル等ヒドロキシC1-C4アルコキシC1-C4アルキル基が挙げられ、これらのうちヒドロキシエトキシC1-C4アルキルが好ましい。特に好ましいものとしては水素原子;メチル、ヒドロキシメチル、ヒドロキシエチル、3-ヒドロキシプロピル、2-ヒドロキシプロピル、4-ヒドロキシブチル、3-ヒドロキシブチル、2-ヒドロキシブチル等のヒドロキシC1-C4アルキル基、ヒドロキシエトキシメチル、2-ヒドロキシエトキシエチル、3-ヒドロキシエトキシプロピル、2-ヒドロキシエトキシプロピル、4-ヒドロキシエトキシブチル、3-ヒドロキシエトキシブチル、2-ヒドロキシエトキシブチル等のヒドロキシエトキシC1-C4アルキル基が挙げられる。式3として好ましい化合物のZ1、Z2、Z3及びZ4の組み合わせの具体例を下記表1に示す。式1で表される化合物をスルホン化して得られる化合物を所望の塩とするには、反応後、所望の無機塩または有機の陽イオンの塩を反応液に添加することにより塩析するか、或いは塩酸など鉱酸の添加により遊離酸の形で単離し、これを水、酸性の水または水性有機媒体などを必要に応じ用いて洗浄することにより無機塩を除去後、水性の媒体中で所望の無機又は有機の塩基により中和することで対応する塩の溶液とすることが出来る。ここで酸性の水とは、例えば硫酸、塩酸などの鉱酸や酢酸などの有機酸を水に溶解し、酸性にしたものをいう。また水性有機媒体とは、水を含有する水と混和可能な有機物質および水と混和可能ないわゆる有機溶剤などをいい、具体例としては後述する水溶性有機溶剤などが挙げられるが、通常溶剤として分類されない有機物質であっても水と混和可能なものであれば必要に応じて使用することが可能である。この通常溶剤として分類されない有機物質の例としては、尿素や糖類などを挙げることができる。無機塩の例としては塩化リチウム、塩化ナトリウム、塩化カリウム等アルカリ金属塩、塩化アンモニウム、臭化アンモニウム等のアンモニウム塩が挙げられ、有機の陽イオンの塩の例としては、有機アミンのハロゲン塩等が挙げられる。無機の塩基の例としては、例えば水酸化リチウム、水酸化ナトリウム、水酸化カリウムなどのアルカリ金属の水酸化物、水酸化アンモニウム、あるいは炭酸リチウム、炭酸ナトリウム、炭酸カリウムなどのアルカリ金属の炭酸塩などが挙げられ、有機の塩基の例としては、有機アミン、例えばジエタノールアミン、トリエタノールアミンなどの前記した式3で表される4級アンモニウム類等が挙げられるがこれらに限定されるものではない。本発明のインク組成物について説明する。本発明インクセットを構成する各インク組成物は、セルロースからなる材料を染色することが可能である。また、その他カルボンアミド結合を有する材料にも染色が可能で、皮革、織物、紙の染色に幅広く用いることができる。一方、本発明の化合物の代表的な使用法としては、液体の媒体に溶解してなるインク組成物が挙げられる。本発明のインクセットを構成する各インク組成物は、25°Cにおける粘度がE型粘度計にて測定したときには通常3~20mPasの範囲であるのが好ましい。同様に、プレート法にて測定したときには通常20~40mN/mの範囲が好ましい。該各インク組成物の粘度は上記の範囲で、使用するプリンタの吐出量、応答速度、インク液滴の飛行特性、及び該インクジェットヘッドの特性などを考慮し、適切な物性値に調整するのがよい。本発明のインクセットを構成する各インク組成物は水溶性有機溶剤を含有する。水溶性有機溶剤は、粘度調整剤や乾燥防止剤としての機能を有する。また、本発明のインクセットは反応染料を含有するインク組成物で構成されるため、インク組成物中において該染料と反応せず、またインクジェットプリンタにおけるノズルでの目詰まりの防止等を目的とし、湿潤効果の高いものが好ましい。しかし本発明のインクセットにおいては、反応染料を使用した捺染用に限定されるものではないため、必ずしも反応染料と反応することのない水溶性有機溶剤である必要はない。上記のような水溶性有機溶剤としては多価アルコール類、ピロリドン類等を挙げることができる。多価アルコール類としては、例えばアルコール性水酸基を2~3個有するC2-C6多価アルコール及び、又は繰り返し単位が4以上で、分子量20,000程度以下のポリC2-C3アルキレングリコール、好ましくは液状のポリアルキレングリコール等が挙げられる。これらの中ではC2-C3アルキレングリコール及びピロリドン類が好ましく、前者がより好ましい。水溶性有機溶剤の具体例としては、グリセリン、1,3-ペンタンジオール、1,5-ペンタンジオール等のアルコール性水酸基を2~3個有するC2-C6多価アルコール;ジグリセリン、ポリグリセリン等のポリグリセリルエーテル;ポリオキシエチレンポリグリセリルエーテル、ポリオキシプロピレンポリグリセリルエーテル等のポリオキシC2-C3アルキレンポリグリセリルエーテル;エチレングリコール、ジエチレングリコール、トリエチレングリコール、プロピレングリコール、ポリエチレングリコール等の、モノ、ジ又はトリC2-C3アルキレングリコール;ポリエチレングリコール、ポリプロピレングリコール等のポリC2-C3アルキレングリコール;2-ピロリドン、N-メチル-2-ピロリドン等のピロリドン類;等が挙げられる。これらの中ではグリセリン、ジエチレングリコール、プロピレングリコール、イソプロピルアルコール及び2-ピロリドンが好ましい。水溶性有機溶剤は、単独、又は併用して使用される。本発明のインクセットを構成する各インク組成物は、上記の水溶性有機溶剤以外に、例えば界面活性剤、pH調整剤、防腐防黴剤等のインク調製剤をさらに含有してもよい。インク組成物の表面張力は各種の界面活性剤、すなわちアニオン界面活性剤、カチオン界面活性剤、両性界面活性剤、ノニオン界面活性剤などで調整するのが好ましい。アニオン界面活性剤としてはアルキルスルホカルボン酸塩、α-オレフィンスルホン酸塩、ポリオキシエチレンアルキルエーテル酢酸塩、N-アシルアミノ酸又はその塩、N-アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩などが挙げられる。カチオン界面活性剤としては2-ビニルピリジン誘導体、ポリ4-ビニルピリジン誘導体などが挙げられる。両性界面活性剤としてはラウリルジメチルアミノ酢酸ベタイン、2-アルキル-N-カルボキシメチル-N-ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体などが挙げられる。ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系;ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレートなどのエステル系;2,4,7,9-テトラメチル-5-デシン-4,7-ジオール、3,6-ジメチル-4-オクチン-3,6-ジオール、3,5-ジメチル-1-ヘキシン-3-オールなどのアセチレンアルコール系;他の具体例として、例えば、日信化学社製商品名サーフィノール104、105PG50、82、420、440、465、485、オルフィンSTG;等が挙げられる。好ましくはサーフィノール系、より好ましくはサーフィノール104PG50、サーフィノール440である。本発明のインクセットを構成する各インク組成物は、pH調整剤として、さらにトリエタノールアミンを含有することが好ましい。該各インク組成物の総質量中におけるトリエタノールアミンの含有量は、通常0.01~2質量、好ましくは0.05~1.0質量である。また本発明のインクセットを構成する各インク組成物には、必要に応じて、防腐防黴剤;トリエタノールアミン以外のpH調整剤;などのインク調製剤を添加することもできる。これらのインク調製剤は合計で、インク組成物の総質量に対して、通常0~10質量程度であり、好ましくは0.05~5質量程度である。防腐防黴剤としては例えばデヒドロ酢酸ナトリウム、安息香酸ナトリウム、ソジウムピリジンチオン-1-オキサイド、ジンクピリジンチオン-1-オキサイド、1,2-ベンズイソチアゾリン-3-オン、1-ベンズイソチアゾリン-3-オンのアミン塩、アベシア社製プロクセルGXL等、好ましくはプロクセルGXLを;pH調整剤としては例えば水酸化ナトリウム、水酸化カリウム、水酸化リチウム等の水酸化アルカリ類、ジエタノールアミン、ジメチルエタノールアミン、ジエチルエタノールアミン等の3級アミン類、トリスヒドロキシメチルアミノメタンなどが挙げられる。本発明のインク組成物は上記各成分を適宜、攪拌などそれ自体公知の方法で水に混合することによって調製することができる。本発明のインクセットを構成する各インク組成物は、その総質量中において、色素として少なくとも一種類以上の染料、水及び、水溶性有機溶剤を含有する。該各インク組成物は、これらに加えて、さらにpH調整剤を含有するのがより好ましい。以下に該各インク組成物の総質量中における、各成分の含有量を記載するが、これらはいずれも質量基準である。色素として含有する染料は、通常0.5~10、好ましくは2~6である。また、水溶性有機溶剤の含有比率は通常1~50、好ましくは5~40である。これ以外の残部は水である。また、pH調整剤、好ましくはトリエタノールアミンをさらに含有する場合、その含有比率は上記の通りでよい。上記の各インク組成物に含有してもよい他のインク調製剤としては、好ましくはノニオン性界面活性剤、及び防腐防黴剤が挙げられる。これらを含有する場合、その含有比率は合計でインク組成物の総質量に対して、0~10、好ましくは0.05~5である。本発明のインクセットを構成する各インク組成物は、必要に応じて上記成分をそれぞれ混合し、染料等の固形分が溶解するまで攪拌することにより得られる。インクジェット捺染に用いる場合には、該各インク組成物をメンブランフィルター等で濾過することにより、夾雑物を除いたものを使用するのが好ましい。メンブランフィルターの孔径は通常1~0.1ミクロン、好ましくは、0.5~0.1ミクロンである。なお、該各インク組成物が含有する水溶性有機溶剤及びインク調製剤の種類は、それぞれ独立に上記の中から選択しても良いが、同一のものを使用するのが好ましい。また、各インク組成物中における着色剤、水溶性有機溶剤及びインク調製剤等の含有量については、各色で同一である必要は無く、含有する着色剤の性質等に応じて、該組成物の粘度等を考慮しながら適宜調整するのが好ましい。本発明の着色体とは、本発明のインクセットにより着色された物質のことである。着色体の材質には特に制限はなく、例えば紙、フィルム等の情報伝達用シート、繊維や布セルロース、ナイロン、羊毛等、皮革、カラーフィルター用基材等、着色されるものであれば何でもよく、これらに限定されるものではない。着色方法としてはインクジェットプリンタを用いたインクジェット記録方法が用いられる。本発明のインクセットは保存安定性及び吐出安定性に優れる。また、本発明のインクセットを用いて着色された着色体は、特にバイオレットの色相及び、マゼンタ~バイオレット~シアンの色相範囲での耐水性に優れ、更には、耐光性、耐オゾン性、耐湿性、色再現性、耐擦性等においても優れるものである。この理由から写真長の画像の長期保存安定性にも優れている。また従来のインクセットを用いた着色体と比較して光沢紙、及び普通紙上での彩度、明度、及び印字濃度等の発色性、特に彩度の高さにも優れている。以下、本発明を実施例によって具体的に説明するが、本発明は、以下の実施例によって何ら限定されるものではない。実施例において特に断りがない限り、部は質量部を、は質量をそれぞれ意味する。実施例1合成例96.5硫酸54.4部を反応器に仕込み、氷冷下32.5発煙硫酸48.4部を加えて7発煙硫酸を調整する。次いで、氷冷しながら20°C以下にて式1のアントラピリドン化合物15.2部を徐々に添加し、その後15~20°Cの温度で4時間スルホン化を行う。氷水400部中にこの反応液を加えて、攪拌下塩化ナトリウム25部を添加して1時間攪拌後、濾別し、10塩化ナトリウム水溶液20部で洗浄する。次いで上記ウェットケーキを水300部と共に30分攪拌後濾過して、少量の不溶解分を濾別する。母液に攪拌下塩化ナトリウム30部を添加して塩析を行い、1時間攪拌後、濾過、乾燥することにより式1のアントラピリドン化合物のジスルホン酸体を主成分とする色素混合物を赤色粉末としてえられる。これを高速液体クロマトグラフィーHPLCにより分析したところ、面積比で、式2で表される化合物の含有量が89であり、式1で表される化合物のモノスルホン酸体の含有量が7であった。この赤色粉末を5質量倍のメタノール中で室温下1時間攪拌し、濾過、メタノール洗浄、乾燥して無機塩の極めて少ないアントラピリドンスルホン酸のナトリウム塩が赤色結晶λmax=533nm:水中として15.6部得られた。これを高速液体クロマトグラフィーHPLCにより分析したところ、面積比で、式2で表される化合物の含有量が96であり、式1で表される化合物のモノスルホン酸体の含有量が0.3であった。本発明のインクセットは下記表2に示した組成比で染料を混合し、固形分が溶解するまでおおよそ1時間攪拌することにより、インク組成物を得た後、0.45μmのメンブランフィルター商品名、セルロースアセテート系濾紙、アドバンテック社製で濾過することにより試験用のインク組成物を調整した。また、それらのインク組成物を用い、実施例2~3に記載の組み合わせのインクセットを作成した。実施例2バイオレット:C.I.AcidViolet48X=4.0部マゼンタ:実施例1の化合物X=4.0部シアン:C.I.DirectBlue199X=4.0部実施例3バイオレット:C.I.AcidViolet48X=4.0部マゼンタ:C.I.DirectRed227X=4.0部シアン:C.I.AcidBlue199X=4.0部比較例1~5として実施例2~3同様に比較例用の染料を表2に示した組成比で混合し、同様の方法で比較例のインクセットを得た。比較例1バイオレット:C.I.DirectViolet35X=4.0部マゼンタ:C.I.DirectRed227X=4.0部シアン:C.I.DirectBlue86X=4.0部比較例2バイオレット:C.I.DirectViolet66X=4.0部マゼンタ:C.I.AcidRed52X=4.0部シアン:C.I.DirectBlue86X=4.0部比較例3マゼンタ:C.I.DirectRed227X=4.0部シアン:C.I.DirectBlue86X=4.0部比較例4マゼンタ:実施例1の化合物X=4.0部シアン:C.I.DirectBlue199X=4.0部比較例5バイオレット:C.I.DirectViolet66X=4.0部マゼンタ:実施例1の化合物X=4.0部シアン:C.I.DirectBlue199X=4.0部インクジェットプリントインクジェットプリンタキヤノン社製商品名:PIXUSip4100を用いて上質普通紙商品名:OKH-Jオフ70、王子製紙社製にインクジェット記録を行った。インクジェット記録の際、チェック柄のパターン濃度100と0の1.5mm角正方形を交互に組み合わせたパターンを作成し、コントラストの高いマゼンタ/ホワイト、バイオレット/ホワイト、シアン/ホワイトの各印字物を得た。耐水性試験の目視判断を行う際には、このチェック柄の印刷物を用いた。記録画像の各種試験方法および試験結果の評価方法を以下に記載する。また耐光性試験の際は、反射濃度が数段階の階調で得られるように画像パターンを作り、各色の印字物を得た。各印字物の色相評価上記のようにして得た各実施例および比較例の色相について評価を行った。色相は、GRETAG-MACBETH社製の測色機、商品名SpectroEyeを用いて、印刷物の最も彩度の高い階調部分を測色することによりa、bを測定した。またその値より彩度Cを下記式より求めた。彩度はより数値の大きいものが高鮮明で良い。C=[a2b2]12実施例2~3及び比較例1~5のインクセットによって再現される上質紙1におけるバイオレットの側色結果を表3に示す。表3.バイオレットの色相表3の結果から明らかなように、本発明のインクジェット記録用インクセットである実施例2~3は比較例1~5と比べてバイオレットの色相において高い彩度を示した。特に単独のバイオレット染料である比較例1~2、5と比べても著しく高い彩度を示し、マゼンタとシアンの配合のバイオレットである比較例3~4と比べた場合でも著しく高い彩度を示した。以上の結果から、本発明の実施例のインクセットは各比較例に比べて、バイオレットの色相で特に高い彩度を示し、高画質の画像であった。実施例2~3及び比較例1~3のインクを用いて得られた各プリント画像は、耐水性について評価を行った。耐水性試験印刷後24時間乾燥を行ったチェック柄の印字物に対して、イオン交換水中を0.3ml滴下した。水滴を自然乾燥後、パターンの着色部分の色落ち具合とホワイト部分の着色具合とを目視で評価し、以下の基準で3段階に評価した。滲みが全くない○僅かに滲みが見られるが着色部はほぼ残存している△激しく滲み、色落ちする×結果を表4に示す。表4耐水性試験の結果表4の結果より明らかなように、各比較例は、耐水性試験においては、滲みが見られ良好な結果は得られなかった。これに対して実施例2~3のバイオレット部及びシアン部は、耐水性試験においても、滲みが見られず極めて良好な結果が得られた。同様に、各比較例のマゼンタ部は、の耐水性試験においては、滲みが見られ良好な結果は得られなかった。これに対して実施例2のマゼンタ部は、耐水性試験においても、滲みが見られず極めて良好な結果が得られた。以上の結果から、本発明の実施例のインクセットは各比較例に比べて、マゼンタ~バイオレット~シアンの色相範囲で耐水性に優れた画像であった。"